(57)【要約】【課題】安価な材料と簡単な構造で、かつ、少ない工数で製造可能な電波吸収体を得ようとするもので、それによって安価で製造容易な電波吸収体を提供する。【解決手段】分散されたカーボンブラックを含むスポンジからなる電波吸収体において、そのスポンジの表面から裏面にかけてカーボンブラックの濃度勾配を持たせる。製造方法は、スポンジの表面からカーボンブラックを含む液体を滴下し、表面のカーボンブラックの濃度と内部のカーボンブラックの濃度に差がある状態で滴下を止め、そのスポンジを乾燥させて、カーボンブラックの濃度勾配を有するスポンジを形成する。滴下に代えて浸漬による方法を用いてもよい。【選択図】  図１
2004247532.tif 000002
【特許請求の範囲】
【請求項１】
分散されたカーボンブラックを含むスポンジからなる電波吸収体において、そのスポンジの表面から裏面にかけてカーボンブラックの濃度勾配を有することを特徴とする電波吸収体。
【請求項２】
分散されたカーボンブラックを含むスポンジからなる電波吸収体において、そのスポンジの表面から裏面にかけてカーボンブラックの濃度勾配を有し、その裏面に支持板を貼付することを特徴とする電波吸収体。
【請求項３】
分散されたカーボンブラックを含むスポンジからなる電波吸収体の製造方法において、スポンジの表面からカーボンブラックを含む液体を滴下し、表面のカーボンブラックの濃度と内部のカーボンブラックの濃度に差がある状態で滴下を止め、そのスポンジを乾燥させて、カーボンブラックの濃度勾配を有するスポンジを形成することを特徴とする電波吸収体の製造方法。
【請求項４】
分散されたカーボンブラックを含むスポンジからなる電波吸収体の製造方法において、カーボンブラックを含む液体にスポンジの下面を浸漬し、下面のカーボンブラックの濃度と内部のカーボンブラックの濃度に差がある状態で浸漬を止め、そのスポンジを乾燥させて、カーボンブラックの濃度勾配を有するスポンジを形成することを特徴とする電波吸収体の製造方法。
【発明の詳細な説明】
【０００１】
【発明の属する技術分野】
本発明は、電波吸収体とその製造方法に係るもので、簡単な構造で製造が容易な電波吸収体とその製造方法に関するものである。
【０００２】
【従来の技術】
【特許文献１】特開２０００−１７４５４４号公報
【特許文献２】特開２０００−２６１２４０号公報
【０００３】
近年、電子機器を用いた無線通信の利用範囲および利用頻度の増加、そして使用される信号の高周波化が原因で発生する電波の不要輻射が増加し、それに従って電波環境も悪化している。このような状況の中で、電波環境の改善に用いる電波吸収体の需要が高まっており、これまで種々の電波吸収体が考えられている。フェライト等の磁性損失材料や抵抗皮膜等の導電損失材料を使用したり、また多層化などの構造を複雑にしたものを用いれば電波吸収特性の良好な電波吸収体が得られる。しかし、高価な材料を使用したり、多くの工程や複雑で精密な加工を必要とするため、コストが高くなるという欠点があり、これが電波吸収体の普及を妨げてきた。
【０００４】
【発明が解決しようとする課題】
本発明は、安価な材料と簡単な構造で、かつ、少ない工数で製造可能な電波吸収体を得ようとするもので、それによって安価で製造容易な電波吸収体を提供するものである。
【０００５】
【課題を解決するための手段】
本発明は、スポンジと墨汁などのカーボンブラックを含む液体を材料とし、これによってカーボンブラックの濃度勾配を有するスポンジを得ることによって、上記の課題を解決するものである。すなわち、分散されたカーボンブラックを含むスポンジからなる電波吸収体において、そのスポンジの表面から裏面にかけてカーボンブラックの濃度勾配を有することに特徴を有するものである。
【０００６】
また、分散されたカーボンブラックを含むスポンジからなる電波吸収体の製造方法において、スポンジの表面からカーボンブラックを含む液体を滴下し、表面のカーボンブラックの濃度と内部のカーボンブラックの濃度に差がある状態で滴下を止め、そのスポンジを乾燥させて、カーボンブラックの濃度勾配を有するスポンジを形成することに特徴を有するものである。滴下に代えて浸漬による方法を用いてもよい。
【０００７】
【発明の実施の形態】
本発明による電波吸収体は基本的にはスポンジとその中に含まれるカーボンブラックを構成要素とする。カーボンブラックの濃度は一様ではなく、１表面から対向面に向けて、濃度勾配を持たせ、高濃度から低濃度に徐々に変化するようにする。
【０００８】
【実施例】
以下、図面を参照して、本発明の実施例について説明する。図１と図２は本発明による電波吸収体の製造方法を示す正面図であり、図１は滴下法、図２は浸漬法によるものである。図１の滴下法は、所定の形状に切った直方体のスポンジ１１の表面にカーボンブラックを含む液体である墨汁１２を滴下させる。スポンジ１１の表面から内部に墨汁１２は浸透して行くが、カーボンブラックの濃度は表面が最も高く、内部に進むにしたがって低くなる。この状態で滴下を止めてスポンジを乾燥させると、スポンジの内部にカーボンブラックが滴下を止めた時の状態で残る。
【０００９】
図２の浸漬法は、所定の形状に切った直方体のスポンジ２１の下面を、カーボンブラックを含む液体である墨汁２２に浸漬させる。スポンジ２１の下面から内部に墨汁２２は浸透して行くが、カーボンブラックの濃度は表面（この例では下面）が最も高く、内部に進むにしたがって低くなる。この状態で浸漬を止めてスポンジを乾燥させると、スポンジの内部にカーボンブラックが浸漬を止めた時の状態で残る。このようにして、スポンジの内部にはカーボンブラックの濃度勾配が形成される。
【００１０】
図３は、金属板３３に貼り付けられた本発明による電波吸収体を使用する状態を示す正面図である。図に示したように、カーボンブラックの濃度の低い方を表面として、この表面から電波を入射させる。電波は、空気に近い低濃度の領域からカーボンブラックの濃度が高い領域に向かって徐々に減衰しながら進行することになる。電波の進行方向に対して電波インピーダンスの変化が緩やかになって、急激な不連続がなくなるので反射が減少し、その結果として優れた電波吸収性能が得られる。
【００１１】
本発明による電波吸収体の特性を図４に示した装置で測定した。１２ｍｍ厚のスポンジと市販の墨汁を用いて上記の方法によって電波吸収体を作製した。これを図３に示した測定環境において５５〜６５ＧＨｚの周波数範囲で反射電力法を用いて電波吸収特性を測定した。なお、電波吸収体のサイズは８０×８０ｍｍでアンテナと電波吸収体との距離は３００ｍｍ、電波の入射角は５°である。
【００１２】
一様に墨汁を含浸させた、すなわち濃度勾配のない素子の結果を図５に、本発明による素子の結果を図６に示した。一様なものは、図５に示したように、５８〜６４ＧＨｚの範囲で１５ｄＢ以上、６１〜６２ＧＨｚの範囲で２０ｄＢを超える結果を得た。それに対して本発明によるものは、測定範囲全体で２０ｄＢを超え、６０ＧＨｚ近辺では２５ｄＢを超える結果が得られた。濃度勾配を付けることによって良好な吸収特性が得られる周波数範囲が広がり、吸収量の最大値が５ｄＢ程度向上したことを示している。
【００１３】
【発明の効果】
本発明による電波吸収体は、安価なスポンジとカーボンブラックを含む液体（例えば墨汁）のみを材料として使用するので、非常に低コストで、かつ少ない工数で作製することができる。カーボンブラックの濃度勾配が形成されるので、電波の進行方向に対して電波インピーダンスの変化が緩やかになるため、急激な不連続がなくなって反射が減少する。このように、本発明によれば、反射の減少とともにカーボンブラックの誘電損失の相乗効果によって、優れた電波吸収特性が得られる。
【図面の簡単な説明】
【図１】本発明の実施例（製造方法）を示す正面図
【図２】本発明の他の実施例（製造方法）を示す正面図
【図３】本発明の実施例（構造）を示す正面図
【図４】電波吸収体の特性測定方法を示す斜視図
【図５】濃度が均一な電波吸収体の特性の説明図
【図６】本発明による電波吸収体の特性の説明図
【符号の説明】
１１、２１、３１：スポンジ（電波吸収体）
１２、２２：墨汁
３３：金属板
【図１】
2004247532.tif 000003
【図２】
2004247532.tif 000004
【図３】
2004247532.tif 000005
【図４】
2004247532.tif 000006
【図５】
2004247532.tif 000007
【図６】
2004247532.tif 000008